(57)【要約】【課題】層間クロストークが小さく安定して高品質な記録特性が得られる光記録媒体を提供する。【解決手段】第１の記録層１０５および第１の光反射層１０６を含んで構成され受光面に近い側に配置される第１記録部Ｌ０と、第２の記録層１０７および第２の光反射層１０８を含んで構成され受光面から遠い側に配置される第２記録部Ｌ１とを具備し、第１記録部Ｌ０と第２記録部Ｌ１が積層される構造を有する光記録媒体１００において、第１の光反射層１０６の厚み（例えば１５〜３５ｎｍ）が第２の光反射層１０８の厚み（例えば６０〜１５０ｎｍ）より小さい構成を有する光記録媒体。【選択図】  図１
2010044862.tif 000002
【特許請求の範囲】
【請求項１】
所定波長の光により情報の記録再生が可能であり、らせん状のトラックを持つ記録層を具備した円盤状の光記録媒体において、
前記記録層にはシステムリードイン領域およびデータリードイン領域が設けられ、
前記システムリードイン領域のトラックピッチが、前記データリードイン領域のトラックピッチよりも広く設定される光記録媒体。
【請求項２】
所定波長の光により情報の記録再生が可能でありらせん状のトラックを持つ記録層を具備した円盤状の光記録媒体であって、前記記録層にはシステムリードイン領域およびデータリードイン領域が設けられ、前記システムリードイン領域のトラックピッチが前記データリードイン領域のトラックピッチよりも広く設定される光記録媒体を用い、前記記録層に情報記録を行う記録方法。
【請求項３】
所定波長の光により情報の記録再生が可能でありらせん状のトラックを持つ記録層を具備した円盤状の光記録媒体であって、前記記録層にはシステムリードイン領域およびデータリードイン領域が設けられ、前記システムリードイン領域のトラックピッチが前記データリードイン領域のトラックピッチよりも広く設定される光記録媒体を用い、前記記録層から情報再生を行う再生方法。
【請求項４】
前記円盤状の光記録媒体の内周側に、前記記録層の記録マークの極性がローツーハイであるのかあるいはハイツーローであるのかを示すマーク極性フラグを記録できるバーストカッティングエリアが形成される請求項４に記載の光記録媒体。
【発明の詳細な説明】
【技術分野】
【０００１】
この発明は、光ビームを照射することにより記録層に透過率、反射率等の光学的な変化を生じさせて情報の記録再生を行い、また追記が可能な光記録媒体に関する。
【背景技術】
【０００２】
ＣＤ−ＲやＤＶＤ−Ｒなどの色素材料を用いた光記録媒体は、記録層に用いている有機色素薄膜に記録波長の一部を光吸収させ、光吸収に伴う記録層の発熱によって有機色素薄膜の分解ひいては記録膜の物理的な変形を生じさせて信号記録を行う。これまで記録密度を高めるために記録レーザ波長を短波長化することで開発が行われてきた。最近の４００ｎｍ付近の青色レーザを適用した場合でもある一定の高密度化は可能になるが、おのずと記録容量の限界が見え始めている。さらなる高記録密度を達成するためには記録層を多層化するなどの手法が用いられており、例えば２層ＤＶＤ−Ｒなどが商品化されている。しかしながら、多層化するためには記録層の光透過率と光吸収率を厳密に制御し安定した記録再生信号が得られるようにディスク構造の最適化を進める必要がある。しかし、技術的に困難なため色素材料を多層化する技術は未だ実用上充分な域に達していない。このため、販売価格が単層ディスクに比べて高価となっている。こうした背景から、多層ディスクの記録特性の改善をするために光入射面からみて奥の層の記録膜構成順を従来とは逆にしたディスクの報告がなされている。
【０００３】
例えば特許文献１では、色素層と反射層の間に金属酸化層を導入し記録再生特性の向上を検討しているが、記録層の構成において反射膜上に色素記録膜を成膜することと、中間層に用いている接着樹脂と色素材料の干渉を防止するために新たに保護層を作成する必要がある。従来の色素材料を用いた単層ディスク製造工程では、多層ディスクに対応することは容易でなく、厳密な生産管理を要求されるため量産性と製品歩留まりを高水準で維持しようとすると生産コストを増加させる要因になりかねない。また、記録層が多層構造になることで各層の材質の僅かな光学的特性の違いや相互の光干渉などの要因で記録信号品質が変化しやすく、記録層間でのクロストークを制御する場合において記録層構成の設計マージンが狭くなる可能性がある。高密度記録を達成するためには多層化技術が重要になるが、現状では明確な設計指針が得られておらず多層化に伴う層間クロストークの抑制手法についての報告は見当たらない。
【先行技術文献】
【特許文献】
【０００４】
【特許文献１】特開2005-339761号公報
【発明の概要】
【発明が解決しようとする課題】
【０００５】
複数（例えば２個の）記録層を有する光記録媒体に情報を記録する場合、第１の記録層（Ｌ０）から入射した光ビームのパワーは第１の記録層に含まれる光反射層の存在等により２分され、第１の記録層（Ｌ０）の記録再生と第２の記録層（Ｌ１）の記録再生とに振り分けられる。このため、第２の記録層（Ｌ１）に含まれる光反射層では半減された光ビームを効率よく反射する必要がある。そのため反射率を高めるためにＡｇまたはＡｇ合金などの高反射率材料を用いる必要がある。しかしながら第２の光反射層（Ｌ１）の光反射層の厚みを厚くすると反射量が大きくなり第１の記録層（Ｌ０）との記録信号との光学的な干渉が増大する。そのため第１の記録層（Ｌ０）と第２の記録層（Ｌ１）との層間クロストークが大きくなり記録再生信号品質の著しい劣化が生じるといった問題がある。
【０００６】
この発明は、このように複数（例えば２個）の記録層を有する光記録媒体の記録特性を検討する際の問題を解決するべくなされたものである。
【０００７】
即ち、この発明の課題の１つは、層間クロストークが小さく安定して高品質な記録特性が得られる光記録媒体を提供することである。
【課題を解決するための手段】
【０００８】
この発明の一実施の形態に係る光記録媒体では、反射膜材料および反射膜厚を調整して第１の記録層に含まれる光反射層の反射率を最適化することで、第１の記録層と第２の記録層との層間クロストークが小さく安定して高品質な記録特性を得ている。別の言い方をすると、この発明の一実施の形態に係る光記録媒体では、光により情報の記録再生が可能な第１の記録層と第２の記録層を有する光記録媒体において、前記第１の記録層に含まれる光反射層の反射膜材料および反射膜厚を調整している。
【発明の効果】
【０００９】
多層の記録可能な情報記録媒体において、ある所望の層にレーザ光を収束させる際、所望の層以外に照射される光による層間クロストークの発生が防止される。
【図面の簡単な説明】
【００１０】
【図１】この発明の一実施の形態に係る多層光ディスクの構成例を説明する図。
【図２】記録層用有機材料の金属錯体部分の具体例を示す図。
【図３】記録層用有機材料の色素部分の一例を示す図。
【図４】追記型情報記憶媒体における一般パラメータの設定例を説明する図。
【図５】この発明の一実施の形態に係る光ディスクを用いた記録方法を説明するフローチャート図。
【図６】この発明の一実施の形態に係る光ディスクを用いた再生方法を説明するフローチャート図。
【図７】図１の光ディスクにおける物理セクタレイアウト例を説明する図。
【図８】図１の光ディスクにおけるリードイン領域の構成例を説明する図。
【図９】図８のコントロールデータゾーンの構成例を説明する図。
【図１０】図９の構成例を説明する図。
【図１１】図１０の物理フォーマット情報の一例を説明する図。
【図１２】図１１の物理フォーマット情報内のデータ領域配置の一例を説明する図。
【図１３】図１０の物理フォーマット情報の一部（Ｌ０関連）の構成例を説明する図。
【図１４】図１０の物理フォーマット情報の他部（Ｌ１関連）の構成例を説明する図。
【図１５】記録パルスの波形（ライトストラテジ）の例を説明する図。
【図１６】この発明の一実施の形態に係る追記型片面多層（２層）光ディスクのＬ１層にバーストカッティングエリア（ＢＣＡ）が形成されることを説明する図。
【図１７】図１６のＢＣＡに記録されるＢＣＡレコードの内容例を説明する図。
【図１８】図１７のＢＣＡレコード等を含む特定情報をＢＣＡに記録する装置の構成例を説明する図。
【図１９】図１６の追記型片面多層（２層）光ディスクのＬ１層に特定情報（ＢＣＡレコード等）を記録する手順の一例を説明するフローチャート図。
【図２０】図１６の追記型片面多層（２層）光ディスクのＬ１層から特定情報（ＢＣＡレコード等）を再生する手順の一例を説明するフローチャート図。
【図２１】この発明の一実施の形態に係る追記型片面２層光ディスクの製造工程例を説明する図。
【発明を実施するための形態】
【００１１】
以下、図面を参照してこの発明の種々な実施の形態を説明する。図１は、この発明の一実施の形態に係る光ディスク（具体例として追記型の片面２層光ディスク）１００の構成例を説明する図である。図１（ａ）（ｂ）に例示されるように、この光ディスク１００は、例えばポリカーボネート（ＰＣ）等の合成樹脂材料で円盤状に形成された透明樹脂基板１０１を備えている。この透明樹脂基板１０１には、同心円状またはらせん状に溝（グルーブ）が形成されている。この透明樹脂基板１０１は、スタンパを用いて射出成形により製造することができる。
【００１２】
ここで、ポリカーボネート等の０．５９ｍｍ厚透明樹脂基板１０１上に第１層目（Ｌ０）の有機色素記録層１０５および光半透過反射層１０６を順に積層し、その上にフォトポリマー（２Ｐ樹脂）１０４をスピンコートする。そして、その上に第２層目（Ｌ１）の溝（グルーブ）形状を転写して第２層目の有機色素記録層１０７および銀または銀合金等の反射膜１０８を順に積層する。こうしてＬ０およびＬ１の記録層が積層されたものに、他の０．５９ｍｍ厚の透明樹脂基板（あるいはダミー基板）１０２が、ＵＶ硬化樹脂（接着層）１０３を介して貼り合わされる。上記有機色素の記録膜（記録層１０５および１０７）は、半透過反射層１０６及び中間層１０４を挟む２層構造となっている。こうして出来上がった貼り合わせ光ディスクの合計厚は、ほぼ１．２ｍｍとなる。
【００１３】
ここで、透明樹脂基板１０１上には、例えばトラックピッチ０．４μm、深さ６０ｎｍのらせん状グルーブが（Ｌ０とＬ１の各層に）形成されている。このグルーブはウォブルしており、アドレス情報はこのウォブル上に記録されている。そして、この透明樹脂基板１０１上に、そのグルーブを充填するように、有機色素を含む記録層１０５、１０７が形成される。
【００１４】
この記録層１０５、１０７を形成する有機色素としては、その最大吸収波長領域が記録波長（例えば４０５ｎｍ）よりも長波長側にシフトしているものを用いることができる。また、記録波長領域において吸収が消滅しているのではなく、その長波長領域（例えば４５０ｎｍ〜６００ｎｍ）でも相当の光吸収を有するように設計される。
【００１５】
上記有機色素（具体例は後述）は、溶媒に溶かすことで液体とし、スピンコート法により透明樹脂基板面に容易に塗布することができる。この場合、溶媒による希釈率、スピン塗布時の回転数を制御することにより、膜厚を高精度に管理することができる。
【００１６】
なお、情報記録前のトラック上を記録用レーザ光によりフォーカシングまたはトラッキングした場合は、低光反射率である。その後、レーザ光により色素の分解反応が生じ、光吸収率が低下することにより、記録マーク部分の光反射率が上昇する。このため、レーザ光を照射して形成した記録マーク部分の光反射率が、レーザ光照射前の光反射率よりも高くなるという、いわゆるＬｏｗ−ｔｏ−Ｈｉｇｈ（またはＬ to Ｈ）の特性を実現している。
【００１７】
この発明の一実施の形態において、透明樹脂基板１０１およびフォトポリマー（２Ｐ樹脂）１０４上に存在するＬ０層およびＬ１層に適用される物理フォーマットとしては、例えば以下のものがある。すなわち、追記型片面２層ディスクの一般パラメータは１層ディスクの一般パラメータとほとんど同じであるが、以下の点で異なる。ユーザが使用可能な記録容量は３０ＧＢであり、データ領域の内半径が層０（Ｌ０層）では２４．６ｍｍであり、層１（Ｌ１層）では２４．７ｍｍであり、データ領域の外半径が５８．１ｍｍ（層０、層１共通）である。
【００１８】
図１（ａ）の光ディスク１００において、システムリードイン領域ＳＬＡは、図１（ｃ）に例示されるようにコントロールデータセクションを含み、このコントロールデータセクションは、物理フォーマット情報等の一部として、記録パワー（ピークパワー）、バイアスパワー等の記録に関するパラメータを、Ｌ０およびＬ１それぞれに対して含んでいる。
【００１９】
また、光ディスク１００のデータ領域ＤＡ内のトラックには、図１（ｄ）に例示されるように、所定の記録パワー（ピークパワー）およびバイアスパワーを伴うレーザにより、マーク／スペース記録が行われる。このマーク／スペース記録により、図１（ｅ）に例示されるように、例えば高精細ＴＶ放送番組等のオブジェクトデータ（ＶＯＢ等）とその管理情報（ＶＭＧ）が、データ領域ＤＡ内の（Ｌ０および／またはＬ１の）トラック上に記録される。
【００２０】
この発明の一実施の形態において使用できる有機色素としては、シアニン色素、スチリル色素、アゾ色素等がある。特に、シアニン色素、スチリル色素は、記録波長に対する吸収率の制御がしやすく好適である。また、アゾ色素は、アゾ化合物単体で用いても良いし、アゾ化合物１分子またはそれ以上の分子と金属との錯体としても良い。
【００２１】
この発明の一実施の形態において使用できるアゾ金属錯体は、その中心金属Ｍとして、コバルト、ニッケル、あるいは銅を使用して光安定性を高めている。しかし、それに限らず、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銀、金、亜鉛、カドミウム、水銀などを、アゾ金属錯体の中心金属Ｍとして使っても良い。
【００２２】
アゾ化合物は芳香環を持っており、その芳香環の構造はもちろんのこと、芳香環に様々な置換基を持たせることで、記録特性や保存特性、再生安定性などを最適化することが可能となる。この置換基は、嵩高いほど再生光耐久性が向上する傾向にあるが、記録時の感度も悪くなる傾向にあるため、どちらの特性も良好となるような置換基の選択が重要となる。また、この置換基は、溶剤への溶解度にも関与している。
【００２３】
これまで（記録レーザ波長が６２０ｎｍより長いもの）の色素系情報記録媒体の記録メカニズムと異なり、本願発明が関係する短波長レーザ記録（記録波長が例えば４０５ｎｍ）ではその記録メカニズムが基板や色素膜体積の物理的変化でない。再生時、色素に記録時よりも弱いレーザを照射することによって、熱または光により記録層内の色素分子の配向変化、あるいは、色素分子内の立体配座の変化が徐々に生じてしまうが、色素分子内に嵩高い置換基が存在することにより、これらの変化を生じにくくする効果があると考えられる。これが、嵩高い置換基が再生光耐久性向上に寄与する理由である。
【００２４】
このときの嵩高い置換基とは、色素分子内芳香環に置換している炭素３つ以上からなる置換基を指し、例えば、n-プロピル基、イソプロピル基、n-ブチル基、1−メチルプロピル基、2−メチルプロピル基、n-ペンチル基、1−エチルプロピル基、1−メチルブチル基、2−メチルブチル基、3−メチルブチル基、1，1−ジメチルプロピル基、1，2−ジメチルプロピル基、2，2−ジメチルプロピル基、シクロペンチル基、n-ヘキシル基、1−メチルペンチル基、2−メチルペンチル基、3−メチルペンチル基、4−メチルペンチル基、1，1−ジメチルブチル基、1，2−ジメチルブチル基、1，3−ジメチルブチル基、2，2−ジメチルブチル基、2，3−ジメチルブチル基、3，3−ジメチルブチル基、1−エチルブチル基、2−エチルブチル基、シクロヘキシル基、フェニル基などがある。ここで、置換基の中には、酸素、硫黄、窒素、珪素、フッ素、臭素、塩素、ヨウ素など炭素以外の原子を含んでも良い。
【００２５】
図１（ｂ）の構造例において、レーザ光が入射するエリアＡＸ内の各層の厚みは、例えば図１（ｆ）のようになっている。すなわち、この例では、ＡｇまたはＡｇ合金のＬ０反射層１０６の厚みは１５ｎｍ〜３５ｎｍの範囲に選ばれ、ＡｇまたはＡｇ合金のＬ１反射層１０８の厚みは６０ｎｍ〜１５０ｎｍの範囲に選ばれている（すなわちＬ０反射層厚＜Ｌ１反射層厚）。また、中間層１０４の厚みは２５±１０μｍの範囲に選ばれ、接着層１０３はバラツキの範囲が２μｍ以下となるよう管理されている。
【００２６】
図２は、記録層用有機材料の金属錯体部分の具体例を示す図である。図示するアゾ金属錯体の中心金属Ｍを中心とした円形の周辺領域が発色領域８となる。この発色領域８をレーザ光が通過すると、この発色領域８内の局在電子がレーザ光の電場変化に共鳴（共振）して、レーザ光のエネルギーを吸収する。この局在電子が最も共鳴（共振）してエネルギーを吸収し易い電場変化の周波数をレーザ光の波長に換算した値を最大吸収波長λｍａｘで表す。図示するような発色領域８（共鳴範囲）の長さが長くなる程、最大吸収波長λｍａｘが長波長側にシフトする。また、中心金属Ｍの原子を代える事で中心金属Ｍ周辺の局在電子の局在範囲（中心金属Ｍが局在電子をどれだけ中心付近に引き寄せられるか）が変化し、最大吸収波長λｍａｘの値が変化する。例えばλｍａｘが４０５ｎｍ付近になるものを選択すれば、波長４０５ｎｍに感度（光吸収）を持つ有機材料が得られることになる。
【００２７】
波長４０５ｎｍに光吸収を持つ記録層（例えばＬ０またはＬ１）用色素材料としては、図２に一般構造式を示した有機金属錯体部と図示しない色素材料部を組み合わせた構造を持つ有機色素材料を用いることができる。有機金属錯体の中心金属Ｍとしては、一般に、コバルトあるいはニッケル（その他スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銅、銀、金、亜鉛、カドミウム、水銀など）を用いることができる。また、色素材料部分としては図示しないがシアニン色素、スチリル色素、モノメチンシアニン色素を用いることができる。
【００２８】
ここで、現行ＤＶＤ−Ｒディスクで解釈されている記録原理について説明しておく。現行ＤＶＤ−Ｒディスクでは記録膜にレーザ光を照射すると、記録層が局所的にレーザ光のエネルギーを吸収して高熱になる。特定温度を越えると、透明基板が局所的に変形する。透明基板の変形を誘発するメカニズムはＤＶＤ−Ｒディスクの製造メーカーにより異なるが、
（１）記録層の気化エネルギーにより局所的に透明基板が塑性変形すること、および／または
（２）記録層から熱が透明基板に伝わり、その熱により局所的に透明基板が塑性変形すること
が原因と言われている。透明基板が局所的に塑性変形すると、透明基板を通過して光反射層で反射し、再度透明基板を通過して戻って来るレーザ光の光学的距離が変化する。局所的に塑性変形した透明基板の部分を通過して戻ってくる記録マーク内からのレーザ光と、変形していない透明基板の部分を通過して戻ってくる記録マーク周辺部からのレーザ光との間に位相差が生じるので、両者間の干渉により反射光の光量変化が生じる。また、特に、上記（１）のメカニズムが生じた場合には、記録層の記録マーク内が気化（蒸発）により空洞化して生じる実質的な屈折率ｎ３２の変化、あるいは記録マーク内での有機色素記録材料の熱分解により生じる屈折率ｎ３２の変化も上記の位相差発生に寄与する。現行ＤＶＤ−Ｒディスクでは、透明基板が局所的に変形するまで記録層が高温（上記（１）のメカニズムでは記録層の気化温度、（２）のメカニズムでは透明基板を塑性変形させるために必要な記録層内温度）になる必要や、記録層の一部を熱分解または気化（蒸発）させるために高温にする必要があり、記録マークを形成させるためにはレーザ光の大きなパワーが必要となる。
【００２９】
記録マークを形成するには第１段階として記録層がレーザ光のエネルギーを吸収できる必要がある。記録層内の光吸収スペクトルが有機色素記録膜の記録感度に大きく影響を及ぼす。
【００３０】
図２は上記した情報記憶媒体構成要素の具体的内容“アゾ金属錯体＋Ｃｕ”の具体的な構造式を示している。図２に示したアゾ金属錯体の中心金属Ｍを中心とした円形の周辺領域が発色領域８となる。この発色領域８をレーザ光が通過すると、この発色領域８内の局在電子がレーザ光の電場変化に共鳴（共振）してレーザ光のエネルギーを吸収する。この局在電子が最も共鳴（共振）してエネルギーを吸収し易い電場変化の周波数に対してレーザ光の波長に換算した値を最大吸収波長と呼び、λｍａｘで表す。図２に示すような発色領域８（共鳴範囲）の長さが長くなる程、最大吸収波長λｍａｘが長波長側にシフトする。また、図２において中心金属Ｍの原子を代える事で中心金属Ｍ周辺の局在電子の局在範囲（中心金属Ｍが局在電子をどれだけ中心付近に引き寄せられるか）が変化し、最大吸収波長λｍａｘの値が変化する。
【００３１】
色素として、図３の化学式で示されるものを用いた光ディスク１００を作製し、ランダムデータの情報記録を行った。Ｌ０層のエラーレートＳｂＥＲを測定すると、5.4e-6と、（実用レベルよりは高いハードルの）目標値である5.0e-5より充分小さく良好な値を得ることができた。また、１１Ｔマーク１１Ｔスペースの繰り返しパターンを記録し、再生したところ波形の歪みはほとんど観測されず、（１１Ｔスペースを再生したときの）スペースレベルであるI11Lの最大値と最小値の差（［I11Lmax-I11Lmin］／I11min）は２％であった。ここで、１１Ｔのマーク長は１．１２μｍであり、１．２＊Ｎａ／λは０．７４μｍとなっており、充分長いマークとなっていた。この色素について、記録前・記録後のＩＲ、ＭＳ、ＮＭＲそれぞれの分析を行ったが、違いは見られなかった。
【００３２】
《一般パラメータ》
追記型片面１層ディスクと比較した追記型片面２層ディスクの一般パラメータを図４に示す。追記型片面２層ディスクの一般パラメータは１層ディスクの一般パラメータとほとんど同じであるが、以下の点で異なる。ユーザが使用可能な記録容量は３０ＧＢであり、データ領域の内半径が層０では２４．６ｍｍであり、層１では２４．７ｍｍであり、データ領域の外半径が５８．１ｍｍ（Ｌ０、Ｌ１共通）である。
【００３３】
図５は、この発明の一実施の形態に係る光ディスクを用いた記録方法を説明するフローチャートである。図示しないディスクドライブの光ピックアップから、例えば波長４０５ｎｍの変調されたレーザをディスク１００の記録対象層（Ｌ０またはＬ１）に照射して、オブジェクトデータ（ＤＶＤまたはＨＤ＿ＤＶＤでは、ＶＯＢ等）を記録する（ＳＴ１００）。この記録が終了すると（ＳＴ１０２Ｙ）、記録されたオブジェクトデータに関する管理情報（ＤＶＤまたはＨＤ＿ＤＶＤでは、ＶＭＧ）がディスク１００に書き込まれて（ＳＴ１０４）、１回の記録が終了する。
【００３４】
図６は、この発明の一実施の形態に係る光ディスクを用いた再生方法を説明するフローチャートである。図５のような処理でオブジェクトデータおよび管理情報が記録されたディスク１００から、例えば波長４０５ｎｍのレーザにより、管理情報が読み取られる（ＳＴ２００）。読み取られた管理情報は、図示しない再生機器のワークメモリに一旦記憶される。この再生機器は、記憶した管理情報内の再生手順に関する情報等を参照して、記録されたオブジェクトデータを再生する（ＳＴ２０２）。この再生は、ユーザが再生終了を指示するか、管理情報内の再生手順情報が再生終了を示すところまで再生が進むと、終了する（ＳＴ２０４Ｙ）。
【００３５】
図７は、図１の光ディスク１００における物理セクタレイアウトの一例を説明する図である。図示されるように、２層の層にわたって設けられる情報領域は、７つの領域：システムリードイン領域、コネクション領域、データリードイン領域、データ領域、データリードアウト領域、システムリードアウト領域、ミドル領域からなる。各層にミドル領域が設けられることにより、再生ビームを層０（Ｌ０）から層１（Ｌ１）に移動させることができる。データ領域ＤＡはメインデータ（図１（ｅ）の例では管理情報ＶＭＧ、オブジェクトデータＶＯＢ等）を記録する。システムリードイン領域ＳＬＡは制御データと参照（リファレンス）コード等を含む。データリードアウト領域は連続するスムーズな読み出しを可能とする。
【００３６】
《リードアウト領域》
システムリードイン領域とシステムリードアウト領域はエンボスピットからなるトラックを含む。層０（Ｌ０）のデータリードイン領域、データ領域、ミドル領域と、層１（Ｌ１）のミドル領域、データ領域、データリードアウト領域は、グルーブトラックを含む。グルーブトラックは層０のデータリードイン領域の開始位置からミドル領域の終了位置まで連続であり、層１のミドル領域の開始位置からデータリードアウト領域の終了位置まで連続である。なお、片面２層ディスク基板を１対用意して張り合わせると、２つの読み出し面を有する両面４層ディスクとなる。
【００３７】
図８は、図１の光ディスクにおけるリードイン領域の構成例を説明する図である。図示されるように、層０（Ｌ０）のシステムリードイン領域ＳＬＡは内周側から順にイニシャルゾーン、バッファーゾーン、制御（コントロール）データゾーン、バッファーゾーンからなる。層０のデータリードイン領域は内周側から順にブランクゾーン、ガードトラックゾーン、ドライブテストゾーン、ディスクテストゾーン、ブランクゾーン、ＲＭＤ（Recording Management Data）デュプリケーションゾーン、Ｌ−ＲＭＺ（記録位置管理データ）、Ｒ物理フォーマット情報ゾーン、参照コードゾーンからなる。層０（Ｌ０）のデータ領域の開始アドレス（内周側）と層１のデータ領域の終了アドレス（内周側）とはクリアランスの分だけずれており、層１（Ｌ１）のデータ領域の終了アドレス（内周側）の方が層０のデータ領域の開始アドレス（内周側）より外周側である。
【００３８】
《リードイン領域の構造》
図８は層０（Ｌ０）のリードイン領域の構造を例示している。システムリードイン領域は内周側から順にイニシャルゾーン、バッファーゾーン、コントロールデータゾーン、バッファーゾーンが配置される。データリードイン領域は内周側から順にブランクゾーン、ガードトラックゾーン、ドライブテストゾーン、ディスクテストゾーン、ブランクゾーン、ＲＭＤデュプリケーションゾーン、データリードイン領域内の記録位置管理（レコーディングマネージメント）ゾーン（Ｌ−ＲＭＺ）、Ｒ物理フォーマット情報ゾーン、参照コードゾーンが配置される。
【００３９】
《システムリードイン領域の詳細》
イニシャルゾーンは、エンボスされたデータセグメントを含む。イニシャルゾーンのデータセグメントとして記録されたデータフレームのメインデータは、“００ｈ”に設定される。バッファーゾーンは、３２個のデータセグメントからの１０２４の物理セクタで構成される。このゾーンのデータセグメントとして記録されたデータフレームのメインデータは、“００ｈ”に設定される。コントロールデータゾーンは、エンボスされたデータセグメントを含む。データセグメントはエンボスされた制御データを含む。コントロールデータは、ＰＳＮ  １２３９０４（０１  Ｅ４００ｈ）を起点とする１９２のデータセグメントから構成される。
【００４０】
コントロールデータゾーンの構成例を図９に示す。また、コントロールデータセクションのデータセグメントの構成例を図１０に示す。コントロールデータセクションの最初のデータセグメントの内容は、１６回繰り返される。各データセグメントの最初の物理セクタは、物理フォーマット情報を含む。各データセグメントの２番目の物理セクタは、ディスク製造情報を含む。各データセグメントの３番目の物理セクタは、著作権保護情報を含む。各データセグメントの他の物理セクタの内容は、システム使用のためにリザーブ領域とされる。
【００４１】
図１１はコントロールデータセクション内の物理フォーマット情報の一例を説明する図であり、図１２はこの物理フォーマット情報内のデータ領域配置の一例を説明する図である。この物理フォーマット情報の各バイト位置（ＢＰ）の記述内容は以下のようになっている。ＢＰ１３２からＢＰ１５４に示すリードパワー、記録速度、データ領域の反射率、プッシュプル信号、オントラック信号の値は一例である。これらの実際の値は、エンボス情報の規定、記録後のユーザデータの特性の規定を満足する値の中からディスク製造者が選ぶことができる。ＢＰ４〜ＢＰ１５に記述されたデータ領域配置の内容は、例えば図１２のようになる。
【００４２】
図１１のＢＰ１４９、ＢＰ１５２は、層０、層１のデータ領域の反射率を指定する。例えば、００００  １０１０ｂは５％を示す。実際の反射率は次の式で指定される：
実際の反射率＝値×（１／２）。
【００４３】
ＢＰ１５０、ＢＰ１５３は、層０、層１のプッシュプル信号を指定する。これらのＢＰ各々において、図示しないビットｂ７は各層のディスクのトラック形状を指定し、図示しないビットｂ６〜ｂ０はプッシュプル信号の振幅を指定する：
トラック形状：０ｂ（グルーブ上のトラック）
１ｂ（ランド上のトラック）
プッシュプル信号：例えば、０１０  １０００ｂは０．４０を示す。
【００４４】
プッシュプル信号の実際の振幅は次の式で指定される：
プッシュプル信号の実際の振幅＝値×（１／１００）。
【００４５】
ＢＰ１５１、ＢＰ１５４は層０、層１のオントラック信号の振幅を指定する：
オントラック信号：例えば、０１００  ０１１０ｂは０．７０を示す。
【００４６】
オントラック信号の実際の振幅は次の式で指定される：
オントラック信号の実際の振幅＝値×（１／１００）
なお、物理フォーマット情報のＢＰ５１２〜ＢＰ５４３には図１３に例示するようなＬ０の記録関連パラメータを記述することができ、Ｌ０層の記録を行う際の当初のピークパワーやバイアスパワー等の情報は、図１３の記述から取り出すことができる。また、物理フォーマット情報のＢＰ５４４〜ＢＰ２０４７には図１４に例示するようなＬ１の記録関連パラメータを記述することができ、Ｌ１層の記録を行う際の当初のピークパワーやバイアスパワー等の情報は、図１４の記述から取り出すことができる。
【００４７】
・記録条件（ライトストラテジ：Write Strategyの情報）の説明
最適な記録パワーを調べる時に使用する記録波形（記録時の露光条件）について図１５を用いて説明する。記録時の露光レベルとして記録パワー（ピークパワー：Peak power）、バイアスパワー１（Bias power １）、バイアスパワー２（Bias power ２）、バイアスパワー３（Bias power ３）の４レベルを持ち、長さの長い（４Ｔ以上の）記録マーク９形成時には記録パワー（ピークパワー：Peak power）とバイアスパワー３（Bias power ３）の間でマルチパルスの形で変調される。この実施の形態では“Ｈフォーマット”、“Ｂフォーマット”いずれの方式もチャネルビット長Ｔに対する最小マーク長は２Ｔとなっている。この２Ｔの最小マークを記録する場合には、図１５に示すように、バイアスパワー１（Bias power １）の後で記録パワー（ピークパワー：Peak power）レベルの１個のライトパルスを使用し、ライトパルスの直後は一度バイアスパワー２（Bias power ２）になる。３Ｔの長さの記録マーク９を記録する場合には、バイアスパワー１（Bias power １）の後に来る記録パワー（ピークパワー：Peak power）レベルのファーストパルスとラストパルスの２個のライトパルスを露光した後、一旦バイアスパワー２（Bias power ２）になる。４Ｔ以上の長さの記録マーク９を記録する場合には、マルチパルスとラストパルスで露光した後、バイアスパワー２（Bias power ２）になる。
【００４８】
図１５における縦の破線はチャネルクロック周期（Ｔ）を示す。２Ｔの最小マークを記録する場合にはクロックエッジからＴＳＦＰ遅れた位置から立ち上がり、その１クロック後のエッジからＴＥＬＰ後ろの位置で立ち下がる。その直後のバイアスパワー２（Bias power ２）になる期間をＴＬＣと定義する。ＴＳＦＰとＴＥＬＰ及びＴＬＣの値は、Ｈフォーマットの場合には制御データゾーンＣＤＺ内の物理フォーマット情報ＰＦＩ内に記録されている。
【００４９】
３Ｔ以上の長い記録マーク形成時の場合には、クロックエッジからＴＳＦＰ遅れた位置から立ち上がり、最後にラストパルスで終わる。ラストパルスの直後はＴＬＣの期間バイアスパワー２（Bias power ２）になるが、ラストパルスの立ち上がり／立ち下がりタイミングのクロックエッジからのずれ時間をＴＳＬＰ，ＴＥＬＰで定義する。また、先頭パルスの立ち下がりタイミングのクロックエッジから測った時間をＴＥＦＰで、さらに１個のマルチパルスの間隔をＴＭＰで定義する。
【００５０】
ＴＥＬＰ−ＴＳＦＰ、ＴＭＰ、ＴＥＬＰ−ＴＳＬＰ、ＴＬＣの各間隔は、最大値に対する半値幅で定義する。また、この実施の形態では、上記パラメーターの設定範囲を
０．２５Ｔ≦ＴＳＦＰ≦１．５０Ｔ      （eq.01）
０．００Ｔ≦ＴＥＬＰ≦１．００Ｔ      （eq.02）
１．００Ｔ≦ＴＥＦＰ≦１．７５Ｔ      （eq.03）
−０．１０Ｔ≦ＴＳＬＰ≦１．００Ｔ      （eq.04）
０．００Ｔ≦ＴＬＣ  ≦１．００Ｔ      （eq.05）
０．１５Ｔ≦ＴＭＰ  ≦０．７５Ｔ      （eq.06）
とする。
【００５１】
さらに、この実施の形態では、記録マークの長さ（Mark length）とその直前／直後のスペース長（Leading/Trailing space length）に応じて、上記各パラメーターの値を変化できるようにしている。
【００５２】
この実施の形態に示した記録原理で記録される追記形情報記録媒体の最適な記録パワーを調べた時の各パラメーターは、バイアスパワー１（Bias power １）、バイアスパワー２（Bias power ２）、バイアスパワー３（Bias power ３）の値はそれぞれ２．６ｍＷ、１．７ｍＷ、１．７ｍＷであり、再生パワーは０．４ｍＷである。
【００５３】
以上のようにして割り出した各パラメーターの値等に基づき、「ドライブテストゾーンにおいて試し書きを行った装置（ドライブ）でその記憶媒体に対して最適な記録条件（ライトストラテジ：Write Strategyの情報）」を定めることができる。
【００５４】
また、記録信号のデータとしては、上記の他に１１Ｔマーク１１Ｔスペースの繰り返しパターンも用いた。以下の実施例で用いた透明樹脂基板１０１およびフォトポリマー樹脂１０４上の記録層（Ｌ０、Ｌ１）に存在する物理フォーマットは、図７〜図１５を参照して説明した通りである。
【００５５】
図１６は、この発明の一実施の形態に係る追記型片面多層（２層）光ディスクのＬ１層にバーストカッティングエリア（ＢＣＡ）が形成されることを説明する図である。ここでは、レーザ受光面側の基板１０１にＬ０層が設けられ、Ｌ０層と向き合わせにＬ１層が設けられ、Ｌ１層の上に基板１０２が配置されて、基板厚１．２ｍｍの張り合わせ２層ディスク１００が構成されている。このディスク１００の内周側のＬ１層上に、そのディスクに固有の情報がバーコード状のパターン（マーク）で記録されるＢＣＡ（Burst Cutting Area）が設けられる。
【００５６】
個々の光ディスクにはディスク製造時にディスク固有の情報を予め記録しておくことが望ましい。このとき記録されるディスク固有の情報は、例えばコピープロテクションなどで個々のディスクを識別する必要のあるとき等に使用される。ＣＤ、ＤＶＤ、ＢＤ、ＨＤ＿ＤＶＤなどの光ディスクにおいて、このようなディスク固有の情報（ＢＣＡレコード等）は、ＢＣＡと呼ばれるバーコード状のパターンとして、予めディスク内周部に刻まれる（図１６のＢＣＡｍ参照）。その際、再生専用の２層光ディスクの場合には記録再生光の入射面から見て奥側の層に記録されるのが一般的である。
【００５７】
近年、光ディスクの大容量化への要望に応じ、再生専用型でなく記録型の光ディスクについても片面２層の光ディスクが開発されている。再生専用型と互換性を保つためには、記録型の２層光ディスクでも記録再生光の入射面から見て奥側の層にこのＢＣＡ信号を記録することが望ましい。しかしそれにはいくつかの問題点が存在する。以下にＢＣＡの記録方法を述べると共に２層化した場合の問題点を挙げる。
【００５８】
ＢＣＡをディスクに設けるには、光ディスク成形時の型となるスタンパにＢＣＡのパターンを刻んでおくという方法がある。しかしディスク一枚一枚に別個の固有の情報を記録するためには、製盤後のディスクに対して例えばレーザ光によりＢＣＡパターンを刻む必要がある。通常、再生専用ディスクに対してＢＣＡを記録する場合は、レーザで反射膜（アルミニウムや銀またはその合金）を焼ききることでパターンを作製する。また相変化記録型ディスクに対してＢＣＡを記録する場合は、レーザで記録膜を相変化させて反射率を変えることでパターンを作製する。
【００５９】
一方、有機色素材料を用いた追記型の光ディスクの場合では、色素の感度は波長に対して非常に敏感であるため、短波長（例えば４０５ｎｍ）対応の色素を用いた次世代光ディスク（例えばＢＤやＨＤ＿ＤＶＤ）に対して長波長（例えば６５０ｎｍ、６８０ｎｍ、あるいは７８０ｎｍ）のレーザを用いた現行のＢＣＡ記録装置を適用しても、満足にＢＣＡパターンを記録できない。この場合、ＢＣＡ記録装置のレーザパワーを強める事やＢＣＡ記録装置のレーザ波長をデータ記録波長（例えば４０５ｎｍ）に合わせて変更する事が考えられる。しかし、ＢＣＡの情報は手前の層（Ｌ０）越しに奥の層（Ｌ１）に記録するため、ＢＣＡ記録装置の焦点深度が非常に深い（若しくはＢＣＡ記録光が平行光）事と相まって、この方法では手前の層の色素も反応してしまう。そしてそれがＢＣＡ信号再生時にノイズ（層間クロストーク信号）となってしまう。
【００６０】
そこで、この発明の実施の形態では、データの記録再生に用いる波長をＡ（ｎｍ）、ＢＣＡ記録装置の波長をＢ（ｎｍ）としたとき、ＢＣＡを記録しない手前の層（Ｌ０）よりもＢＣＡを記録する奥の層（Ｌ１）の方が波長Ｂに対する記録感度が高くなるように、使用する有機材料を選定している。実データ（ＭＰＥＧ４ＡＶＣなどでエンコードされた高精細ビデオデータ等）の記録に用いる波長とＢＣＡ情報の記録に用いる波長を別（Ａ≠Ｂ）にしたままで、奥の層（Ｌ１）だけにＢＣＡ記録装置の波長にも対応した色素を用いる（例えば、４０５ｎｍ付近に感度を持つ色素と６５０ｎｍ〜７８０ｎｍ付近に感度を持つ色素といった、感度の違う２種類の色素を混合する）ことで、奥の層（Ｌ１）のみにＢＣＡ信号を選択的に記録することができる。
【００６１】
この実施の形態では、直径１２０ｍｍで厚さが１．２ｍｍ（０．６ｍｍのポリカーボネート成形基板２枚の貼り合せ）であり、かつ有機色素材料を用いた記録層を２層持つ追記型の光ディスクを例示している。記録再生光については波長（λ）４０５ｎｍで開口数（ＮＡ）０．６５の光学系を用いることとする。データ記録領域のグルーブ間トラックピッチは例えば４００ｎｍであり、ＢＣＡ領域の位置は例えば半径２２．２ｍｍ〜２３．１ｍｍの間とする。また、ＢＣＡパターンは、例えば幅（接線方向）数十μｍ、長さ（径方向）数百μｍ程度のバーコード状のパターンで構成される。
【００６２】
なお、この発明の実施の形態は上記例示に限られるわけではない。例えば、表面に０．１ｍｍのカバー層を設けた光ディスクでも良く、直径８０ｍｍの光ディスクでも良く、更に高密度のトラックピッチパターンでも良く、更に短波長（例えばλが４００ｎｍ以下）のレーザを使用しても良く、更に高開口数（ＮＡが例えば０．８〜０．９）の光学系（対物レンズ）を使用しても良い。
【００６３】
この発明の実施の形態に係る追記型多層光ディスクの具体的な材料例としては、成形基板がポリカーボネート；成形に用いるスタンパがニッケル（Ni）；記録層がアゾ系、ジアゾ系、シアニン系、フタロシアニン系、スチリル系、もしくはこれらの混合物からなる有機色素材料；反射膜が銀（Ag）、アルミ（Al）、金（Au）またはこれらをベースとする金属化合物；接着剤はアクリル系またはエポキシ系の紫外線硬化樹脂、とすることができる。これらの材料についても、上記の例示に限られるわけではない。ただしこの発明は記録層を複数持つ追記型光ディスクに関してのものであり、その代表例としての片面２層追記型光ディスクについては、その製造方法等を、図２１を参照して後述する。
【００６４】
なお、上記の実施の形態の例では、Ｌ０層越しにＬ１層上にＢＣＡを形成する場合を述べた。しかし、図１（ｆ）に例示したような寸法・構成の反射層を設けた場合、使用するレーザのパワーとその波長に見合ったＬ１層材料の選択（トライアンドエラーにより選択できる）により、ダミー基板１０２越しに（上記の例とは反対のダミー基板側ディスク面から）ＢＣＡ用レーザを照射してＢＣＡ情報のポストカットを行うこともできる。ダミー基板１０２越しに照射されるレーザにより、Ｌ１層の一部を変形または変化させて、そこにＢＣＡ情報（図１６のＢＣＡマークあるいは図１７のＢＣＡレコード）をボスとカットできる。
【００６５】
図１７は、図１６のＢＣＡに記録されるＢＣＡレコードの内容例を説明する図である。図１７（ａ）に例示されるように、このレコードには、相対バイト位置０〜１にＢＣＡレコードＩＤ（ＨＤ＿ＤＶＤブックタイプ識別子を示す）が記述され、相対バイト位置２に適用規格のバージョン番号が記述され、相対バイト位置３にデータ長が記述され、相対バイト位置４に規格書のブックタイプとディスクタイプが記述され、相対バイト位置５に拡張パートバージョンが記述され、相対バイト位置６〜７はその他の情報記述用に予約されている。
【００６６】
ＢＣＡレコードのうち、そのディスクが準拠する規格書のブックタイプとディスクタイプの欄は、図１７（ｂ）に例示されるようになっている。すなわち、ブックタイプにはＨＤ＿ＤＶＤ−Ｒ用の規格であることを示す情報を記述できるようになっており、ディスクタイプにはマーク極性フラグとツインフォーマットフラグを記述できるようになっている。
【００６７】
図１７（ｂ）のマーク極性フラグは、“0b”のときは記録マークからの信号が（隣接マーク間の）スペースからの信号よりも大きい“Low-to-High”ディスクであることを示し、“1b”のときは記録マークからの信号がスペースからの信号よりも小さい“High-to-Low”ディスクであることを示すことができる。また、ツインフォーマットフラグは、“0b”のときはツインフォーマットディスクではなく、“1b”のときはツインフォーマットディスクであることを示すことができる。ツインフォーマットディスクであるときは、（そのＢＡＣレコードが記録された）ディスクが２つの記録層を持ち、各層がＤＶＤフォーラムで規定された別個のフォーマット（例えばHD_DVD-Video formatとHD_DVD-Video Recording format）を持つことになる。
【００６８】
現行ＤＶＤではツインフォーマットディスクは存在しないが、次世代のＨＤ＿ＤＶＤではツインフォーマットディスクが存在し得るので、ＢＣＡにツインフォーマットフラグを記述できるようになっていることは、この発明の一実施の形態に係る追記型多層（２層）光ディスク（次世代のＨＤ＿ＤＶＤ用のディスク）にとって大きな意味がある。
【００６９】
図１８は、図１７のＢＣＡレコード等を含む特定情報をＢＣＡに記録する装置の構成例を説明する図である。ＢＣＡ記録装置によるＢＣＡ信号（図１７のＢＣＡレコード等の情報を含む信号）の記録は、完成形となったディスク１００に対して行われる。コントローラ２０２からのＢＣＡ信号に応じてレーザ２１０を変調し、ディスク１００の回転に同期させてバーコード状のＢＣＡマークを記録する。ＢＣＡ記録装置のレーザ波長には、６００ｎｍ〜８００ｎｍ（一般的には６５０ｎｍ〜７８０ｎｍあるいは６８０ｎｍ〜７８０ｎｍ）の範囲内の１つが採用される。ＢＣＡの記録場所は、２層光ディスクならば一般的にＬ１層の内周部半径２２．２ｍｍ〜２３．１ｍｍ付近にある。ＢＣＡ記録を行う際はＬ０層越しにＬ１層にレーザを照射することになるが、この発明の実施の形態では波長６５０ｎｍ〜７８０ｎｍ（あるいは６８０ｎｍ〜７８０ｎｍ）での吸光度（感度）を調整してある（Ｌ１層の感度＞Ｌ０層の感度）。そのため、実質的な意味合いで、Ｌ１層にのみ選択的にＢＣＡ信号を正確に記録することができる。
【００７０】
このように各層の色素の感度（使用波長における吸光度）を調整することで、現在ＤＶＤ製造ラインで一般的に使われているＢＣＡ記録装置のレーザ波長とレーザパワーそのままで（状況によりレーザパワーは適宜増やして）、次世代光ディスクに対してＢＣＡ信号を記録することができる。また、Ｌ１層だけに選択的にＢＣＡ信号を記録することが可能なため、再生時にはＬ０層からの余分なクロストークノイズも無い。
【００７１】
すなわち、この発明の一実施の形態において、各層（Ｌ０、Ｌ１等）の色素の感度を調整する（例えば６００ｎｍ〜８００ｎｍまたは６５０ｎｍ〜７８０ｎｍもしくは６８０ｎｍ〜７８０ｎｍにおけるＬ１層色素の感度もしくは吸光度が、Ｌ０層色素の感度もしくは吸光度よりも大きくなるような有機材料を用いる）。そうすることで、現在ＤＶＤ製造ラインで一般的に使われているＢＣＡ記録装置のレーザ波長とレーザパワーのままで、次世代光ディスク（片面２層のＨＤ＿ＤＶＤ−Ｒ等）に対してＢＣＡ信号を記録することができる。その際、Ｌ１層だけに選択的にＢＣＡ情報を記録することが可能なため、ＢＣＡ信号再生時にＬ０層からの余分なクロストークノイズが混入しない。
【００７２】
また、ダミー基板１０２越しにＢＣＡ用レーザを照射してＢＣＡ情報のポストカットを行う場合も、Ｌ１層だけに選択的にＢＣＡ情報を記録することが可能なため、ＢＣＡ信号再生時にＬ０層からの余分なクロストークノイズが混入しない。
【００７３】
図１９は、図１６の追記型片面多層（２層）光ディスクのＬ１層に特定情報を記録（ＢＣＡポストカット）する手順の一例を説明するフローチャートである。図１７のＢＣＡレコード等の特定情報を含むＢＣＡ信号が図１８のコントローラ２０２からレーザ出力制御部２０８に供給されると、その信号内容に対応して、レーザダイオード２１０から、波長６００ｎｍ〜８００ｎｍ（または６５０ｎｍ〜７８０ｎｍ、もしくは６８０ｎｍ〜７８０ｎｍ）の中の１つの波長のレーザ光が、パルシブに発光する（ＳＴ１０）。こうして発光されたレーザ光パルスは、図１６に示すディスク１００のＬ０層越しに（あるいはダミー基板１０２越しに）、Ｌ１層のＢＣＡ記録場所に照射される（ＳＴ１２）。この照射はディスク１００の回転に同期して継続される。ＢＣＡへの記録情報の残りがなくなれば（ＳＴ１４イエス）、Ｌ０層越しのＬ１層へのＢＣＡポストカットが終了する。
【００７４】
図２０は、図１６の追記型片面多層（２層）光ディスクのＬ１層から特定情報（ＢＣＡレコード等）を再生する手順の一例を説明するフローチャートである。ＢＣＡに記録された情報を再生する際には、所定波長（例えば４０５ｎｍまたは６５０ｎｍ）のレーザ光がＬ０層越しにＬ１層のＢＣＡに照射される（ＳＴ２０）。その反射光から、その光ディスクに関する特定情報（図１７のＢＣＡレコード等）が読み取られる（ＳＴ２２）。この読み取りはディスク１００の回転に同期して継続される。ＢＣＡからの読み取り情報の残りがなくなれば（ＳＴ２４イエス）、Ｌ０層越しのＬ１層からのＢＣＡ再生は終了する。
【００７５】
図２１は、この発明の一実施の形態に係る追記型片面２層光ディスクの製造工程例を説明する図である。この２層追記型光ディスクの作製方法を図２１に沿って以下に述べる。まず射出成形によりＬ０層の成形板を作製する（ブロック０３０１）。成形材料は一般的にポリカーボネートである。Ｌ０層の成形の型に使うスタンパはレーザ露光されたフォトレジストパターンからＮｉメッキにより作製される。成形板の寸法は直径１２０ｍｍ、内径１５ｍｍ、厚さ０．６ｍｍである。この成形板に対して記録層となる有機色素材料を周知のスピンコート法により塗布し、反射膜となる金属膜（例えば銀または銀合金）を周知のスパッタ法などにより成膜する（ブロック０３０２）。なお、このＬ０層は、レーザ光が通過できるよう半透明である。
【００７６】
これと並行してＬ１層の型となるプラスチックスタンパを同じく射出成形により作製する（ブロック０３０３）。成形材料は、一般的にはシクロオレフィンポリマーであるが、ポリカーボネートやアクリルなどでも良い。Ｌ１層のＮｉスタンパは同じくレーザ露光したフォトレジストのメッキにより作製するが、パターンの凹凸はＬ０層と逆にしておく。
【００７７】
記録層を形成したＬ０層成形板とプラスチックスタンパをフォトポリマーを介して貼り合わせて、紫外線を照射して硬化させる（ブロック０３０４）。その後、プラスチックスタンパを剥がしてＬ１層パターンが転写されたフォトポリマー層を剥き出しにする（ブロック０３０５）。次に、このＬ１層のフォトポリマー上に、記録層となる有機色素材料をスピンコートにより塗布し、さらに反射膜となる金属膜（例えば銀または銀合金）をスパッタ法などにより成膜する（ブロック０３０６）。
【００７８】
それと平行してダミー板（材料はポリカーボネート等）を射出成形により作製し（ブロック０３０７）、これを紫外線硬化接着剤により貼り合わせる事で２層の追記型光ディスクが完成形となる（ブロック０３０８）。なお、図示しないが、ダミー板には、インクジェットプリンタ等によるユーザ印刷用の表面コーティングを施したり、ディスク製造（または販売）メーカのブランド名や製品名等のパターンを付加してもよい。
【００７９】
こうして出来上がった追記型多層（２層）Ｒディスク１００の各層の寸法は、例えば図１（ｆ）のようになっている。
【００８０】
この発明を実施するにあたっては、第１記録部（Ｌ０）に含まれる光反射層１０６について、入射光に対して反射光量を厳密に制御するためには光反射膜材料と膜厚を適正に設定する必要がある。この光反射層（ＡｇまたはＡｇ合金を用いた半透過性の反射層）１０６の膜厚は、通常は、１５ｎｍ〜３５ｎｍが好ましい。１５ｎｍ未満だと光反射層の光透過量が増加し十分な反射光量を得ることが困難となる。すると、プッシュプル信号などのサーボ検出用信号ゲインが不足し安定した記録再生が困難になるのと同時に、第２記録部（Ｌ１）に含まれる光反射層１０８で反射された光の影響による層間クロストークの影響が許容できないほどのレベルとなり、記録再生信号特性の大幅な劣化が生じる。一方、３５ｎｍを超えると反射光量が過度に増大する。すると、プッシュプル信号などのサーボ検出用信号ゲインが増加し記録再生は可能であるが、光透過率が減少するために第２記録部（Ｌ１）の記録層１０７へ記録再生が困難になる。
【００８１】
より具体的に述べると以下のようになる。第１記録部（Ｌ０）の記録層１０５を記録再生する際に第１記録部（Ｌ０）に含まれる光反射層１０６を透過した一部の記録再生光が第２記録部（Ｌ１）に含まれる光反射層１０８で反射され第１記録部（Ｌ０）に戻ってくる。この際、第１記録部（Ｌ０）の半透過性反射層１０６の光透過率が高すぎる場合では記録再生時の一部の漏れ込んだ光が第２記録部（Ｌ１）の光反射層１０８で反射され、第１記録部（Ｌ０）の記録再生信号に不必要な信号成分として加算されてしまう。そのため第１記録部（Ｌ０）の記録再生信号品質を著しく劣化させる要因になる。
【００８２】
また、層間クロストークは、第１記録部（Ｌ０）および第２記録部（Ｌ１）の反射光量と第１記録部（Ｌ０）に含まれる半透過性反射層１０６の光透過率に大きく影響を受けるため、常に安定した記録再生をするためには、記録位置を厳密に管理することが必須になる（図４のパラメータ等参照）。
【００８３】
［実施例１ａ］
L０の光反射層１０６の厚みを２５ｎｍとし、Ｌ１の光反射層１０８の厚みを１００ｎｍとする（Ｌ０反射層厚＜Ｌ１反射層厚）と、最適な反射量が得られ層間クロストークが小さく抑えられる。それと同時に、ダミー基板１０２越しからのＢＣＡ記録を安定して実施することが可能になり、このＢＣＡ記録において十分な信号変調度を得ることが出来た。
【００８４】
［実施例２ａ］
L０の光反射層１０６の厚みを２０ｎｍとし、Ｌ１の光反射層１０８の厚みを８０ｎｍとする（Ｌ０反射層厚＜Ｌ１反射層厚）と、やはり最適な反射量が得られ層間クロストークが小さく抑えられる。それと同時に、ダミー基板１０２越しからのＢＣＡ記録を安定して実施することが可能になり、このＢＣＡ記録において十分な信号変調度を得ることが出来た。
【００８５】
［実施例１ｂ］
Ｌ１の光反射層１０８の厚みを１００ｎｍとすると、最適な反射量が得られ層間クロストークが小さく抑えられると同時に、ダミー基板１０２越しからのＢＣＡ記録が安定して実施することが可能になり、十分な信号変調度を得ることが出来た。
【００８６】
［実施例２ｂ］
実施例１ｂと同様にＬ１の光反射層１０８を作成しシステムリードアウト領域（図７の図示右側のエリア）での再生信号品質を評価したところ十分な信号変調度が得られることが確認できた。
【００８７】
[実施例１ｃ]
Ｌ０の光反射層１０６の厚みを２５ｎｍとし、Ｌ１の光反射層１０８の厚みを１００ｎｍとし、ディスク全面における中間層１０４厚を２７μｍ±２μｍ（２５±１０μｍの範囲内のより具体的な例）とすると、最適な反射量が得られ、層間クロストークが小さく抑えられる。それと同時に、ダミー基板１０２越しからのＢＣＡ記録が安定して実施可能になり、十分な信号変調度を得ることが出来た。
【００８８】
[実施例２ｃ]
Ｌ０の光反射層１０６の厚みを２０ｎｍとし、Ｌ１の光反射層１０８の厚みを８０ｎｍとし、ディスク全面における中間層厚を２７μｍ±２μｍとすると、最適な反射量が得られ、層間クロストークが小さく抑えられる。それと同時に、ダミー基板１０２越しからのＢＣＡ記録が安定して実施可能になり、十分な信号変調度を得ることが出来た。
【００８９】
［比較例１ａ（Ｌ０反射層１０６の厚みを１５ｎｍ以上３５ｎｍ以下とする根拠１）］
L０の光反射層１０６の厚みを４０ｎｍと厚くし、Ｌ１の光反射層１０８の厚みを２００ｎｍすると、L１への光透過量が減少するためＬ１記録時の未記録時のサーボ信号ゲインが著しく減少し、安定した記録再生が困難になった。同時にダミー基板越しからのＢＣＡ記録が困難になり、ＢＣＡ記録部の信号変調度を小さくなり十分な信号品質を得ることが出来なかった。
【００９０】
［比較例２ａ（Ｌ０反射層１０６の厚みを１５ｎｍ以上３５ｎｍ以下とする根拠２）］
L０の光反射層１０６の厚みを４０ｎｍと厚くし、Ｌ１の光反射層１０６の厚みを１００ｎｍとしても、やはりL１への光透過量が減少するためＬ１記録時の未記録時のサーボ信号ゲインが著しく減少し、安定した記録再生が困難になった。
【００９１】
［比較例３ａ（Ｌ０反射層１０６の厚みを１５ｎｍ以上３５ｎｍ以下とする根拠３）］
Ｌ０の光反射層１０６の厚みを１３ｎｍと薄くし、Ｌ１の光反射層１０６の厚みを１００ｎｍとしたときでは、Ｌ１への光透過が大きくなり、同時にＬ１記録層からの光反射が大きくなって、Ｌ０記録層の記録再生時に不必要な信号成分が増加しＬ０の特性が劣化した。
【００９２】
［比較例１ｂ（Ｌ１反射層１０８の厚みを６０ｎｍ以上１５０ｎｍ以下とする根拠１）］
Ｌ１の光反射層１０８の厚みを１５０ｎｍよりも厚くすると、この反射層１０８での
反射量が大きくなり層間クロストークが大きくなって、Ｌ０記録層１０５の信号品質が著しく劣化する傾向が生じた。同時にダミー基板１０２越しからのＢＣＡ記録が困難になり、ＢＣＡ記録部の信号変調度を小さくなり、ＢＣＡ情報に対して十分な信号品質を得ることが出来なかった（１５０ｎｍが実用上の上限と考えられ、実用上は１００ｎｍ以下が好ましい）。
【００９３】
［比較例２ｂ（Ｌ１反射層１０８の厚みを６０ｎｍ以上１５０ｎｍ以下とする根拠２）］
Ｌ１の光反射層１０８の厚みを５０ｎｍと薄くすると、L１の反射光量が減少するため未記録時のサーボ信号ゲインが著しく減少し、安定した記録再生が困難になった。
【００９４】
[比較例１ｃ（中間層１０４の厚みを２５±１０μｍとする根拠１）]
Ｌ０の光反射層１０６の厚みを２５ｎｍとし、Ｌ１の光反射層１０８の厚みを１００ｎｍとし、ディスク全面における中間層１０４厚を３５μｍ±２μｍとすると、ディスク１００のレーザ受光面からＬ１への距離が増加するため記録再生レーザ光のスポット形状が不明瞭になり、記録再生信号の劣化が生じ安定した記録再生が困難になる傾向が生じる（３５μｍが実用上の上限と考えられる）。
【００９５】
[比較例２ｃ（中間層１０４の厚みを２５±１０μｍとする根拠２）]
Ｌ０の光反射層１０６の厚みを２５ｎｍとし、Ｌ１の光反射層１０８の厚みを１００ｎｍとし、ディスク全面における中間層１０４厚を１５μｍ±２μｍとすると、ディスク１００のレーザ受光面からＬ１への距離が減少するため記録再生レーザ光のスポット形状が不明瞭になり、記録再生信号の劣化が生じ安定した記録再生が困難になる傾向が生じる（１５μｍが実用上の下限と考えられる）。
【００９６】
[比較例３ｃ（中間層１０４の厚みを２５±１０μｍとしてもＬ０反射層１０６の厚みを１５ｎｍ以上とすべき根拠）]
Ｌ０の光反射層１０６の厚みを１３ｎｍと薄くし、Ｌ１の光反射層１０８の厚みを１００ｎｍとしてディスク全面における中間層１０４厚を２５μｍ±２μｍとしたときでは、
Ｌ１への光透過が大きくなり、同時にＬ１反射層１０８からの光反射が大きくなり、Ｌ０記録層１０５の記録再生時に不必要な信号成分が増加しＬ０の特性が劣化した。つまり、図１（ｆ）に示すような構成の実施の形態では、中間層１０４の厚みの選択よりもＬ０反射層１０６の厚みの選択の方がよりシビアとなる。
【００９７】
この発明の実施の形態のいずれかを実施することにより、２以上の記録層を有する光記録媒体において、反射膜材料および反射膜厚を調整することで、第１の記録層と第２の記録層との層間クロストークが小さく安定して高品質な記録特性が得られる。更に、ダミー基板越しから第２の記録層にＢＣＡ記録が安定して実施することが可能になり、十分なＢＣＡ信号変調度を得ることが可能になる。
【００９８】
なお、この発明は前述した実施の形態に限定されるものではなく、現在または将来の実施段階では、その時点で利用可能な技術に基づき、その要旨を逸脱しない範囲で種々に変形することが可能である。例えば、この発明は片面３層以上の光ディスクに対して実施することが可能であり、さらに波長が４００ｎｍ以下の短波長レーザを用いる光ディスクにおいても実施可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【符号の説明】
【００９９】
１００…光ディスク（具体例として片面２層の追記型光ディスク）；１０１…Ｌ０層側のポリカーボネート基板；１０２…Ｌ１層側のポリカーボネート基板（ダミー基板）；１０３…紫外線硬化樹脂（接着層）；１０４…中間層；１０５…Ｌ０記録層；１０６…Ｌ０反射層（レーザ光に対して半透過性）；１０７…Ｌ１記録層；１０８…Ｌ１反射層。
【図１】
2010044862.tif 000003
【図２】
2010044862.tif 000004
【図３】
2010044862.tif 000005
【図４】
2010044862.tif 000006
【図５】
2010044862.tif 000007
【図６】
2010044862.tif 000008
【図７】
2010044862.tif 000009
【図８】
2010044862.tif 000010
【図９】
2010044862.tif 000011
【図１０】
2010044862.tif 000012
【図１１】
2010044862.tif 000013
【図１２】
2010044862.tif 000014
【図１３】
2010044862.tif 000015
【図１４】
2010044862.tif 000016
【図１５】
2010044862.tif 000017
【図１６】
2010044862.tif 000018
【図１７】
2010044862.tif 000019
【図１８】
2010044862.tif 000020
【図１９】
2010044862.tif 000021
【図２０】
2010044862.tif 000022
【図２１】
2010044862.tif 000023